"基材と、前記基材上に、少なくとも3層の中空層と、受容層とをこの順に有してなる、熱転写受像シートであって、前記少なくとも3層の中空層の最下層が、中空粒子と、アクリル樹脂と、色味剤とを含んでなる、熱転写受像シート。前記少なくとも3層の中空層の全ての層が、ゼラチンをさらに含んでなる、請求項1に記載の熱転写受像シート。前記受容層が、バインダー樹脂と、ワックス添加剤と、ウレタン会合型増粘剤とを含んでなる、請求項1または2に記載の熱転写受像シート。前記基材の前記受容層を有する面側を構成する全ての層が、水系塗布により形成されたものである、請求項1~3のいずれか一項に記載の熱転写受像シート。本発明者らは、上記の背景技術を検討した結果、新たに、熱転写受像シートの中間層調色層や受容層を形成するために、水系塗布液を用いて同時重層塗布を行うと、中間層用塗布液に含まれる色材が他の層に拡散してしまい、調色の精度が低下するという問題を知見した。また、このような色材の他の層への拡散により、受像シートの耐光性が低下し、受像シートが黄変するという問題も知見した。本発明は上記の背景技術およびこれらの新たに知見した問題に鑑みてなされたものであり、その目的は、所望の色度を達成でき、面質および画像保存性等の各性能に優れた熱転写受像シートを提供することにある。本発明者らは、上記課題を解決するため、鋭意検討した結果、特定の層構成を有する熱転写受像シートにおいて、少なくとも3層の中空層の最下層に、中空粒子とアクリル酸部位を有する樹脂と色味剤とを含有させることで、上記課題を解決できることを知見した。本発明は、かかる知見に基づいて完成されたものである。すなわち、本発明の一態様によれば、基材と、該基材上に、少なくとも3層の中空層と、受容層とをこの順に有してなる、熱転写受像シートであって、該受容層が、少なくとも3層の中空層の最下層が、中空粒子と、アクリル酸部位を有する樹脂と、色味剤とを含んでなる、熱転写受像シートが提供される。本発明の態様においては、該少なくとも3層の中空層の全ての層が、ゼラチンをさらに含んでなることが好ましい。本発明の態様においては、該受容層が、バインダー樹脂と、ワックス添加剤と、ウレタン会合型増粘剤とを含んでなることが好ましい。本発明の態様においては、該前記基材の該受容層を有する面側を構成する全ての層が、水系塗布により形成されたものであることが好ましい。本発明の熱転写受像シートによれば、画像濃度、画像保存性、および離型性等の各種性能を向上させることができる。熱転写受像シート本発明の熱転写受像シートは、基材と、基材上に、少なくとも3層の中空層と、受容層とをこの順に有してなり、少なくとも3層の中空層の最下層が、中空粒子と、アクリル樹脂と、色味剤とを含んでなるものである。好ましい態様では、受容層と反対側の面に、裏面層をさらに有してもよい。以下、本発明の熱転写受像シートの構成を、図面を参照しながら説明する。本発明の一態様によれば、基材の一方の面上に、3層の中空層と、プライマー層と、受容層とをこの順に有してなる、熱転写受像シートが提供される。具体的に、本発明による熱転写受像シートの一実施形態の模式断面図を図1に示す。図1に示される熱転写受像シート10は、基材11と、該基材11の一方の面に、中空層A下層12と、中空層B中層13と、中空層C上層14と、受容層15とをこの順に有してなるものである。以下、本発明の熱転写受像シートを構成する各層について説明する。基材本発明における基材は、少なくとも3層の中空層と、受容層とを保持するという役割を有するとともに、熱転写時には熱が加えられるため、加熱された状態でも取り扱い上支障のない程度の機械的強度を有する材料であることが好ましい。このような基材の材料としては、例えば、コンデンサーペーパー、グラシン紙、硫酸紙、またはサイズ度の高い紙、合成紙ポリオレフィン系、ポリスチレン系、上質紙、アート紙、コート紙、レジンコート紙、キャストコート紙、壁紙、裏打用紙、合成樹脂又はエマルジョン含浸紙、合成ゴムラテックス含浸紙、合成樹脂内添紙、板紙等、セルロース繊維紙、あるいはポリエステル、ポリアクリレート、ポリカーボネート、ポリウレタン、ポリイミド、ポリエーテルイミド、セルロース誘導体、ポリエチレン、エチレン-酢酸ビニル共重合体、ポリプロピレン、ポリスチレン、アクリル、ポリ塩化ビニル、ポリ塩化ビニリデン、ポリビニルアルコール、ポリビニルブチラール、ナイロン、ポリエーテルエーテルケトン、ポリサルフォン、ポリエーテルサルフォン、テトラフルオロエチレン、パーフルオロアルキルビニルエーテル、ポリビニルフルオライド、テトラフルオロエチレンエチレン、テトラフルオロエチレンヘキサフルオロプロピレン、ポリクロロトリフルオロエチレン、ポリビニリデンフルオライド等のフィルムが挙げられ、また、これらの合成樹脂に白色顔料や充填剤を加えて成膜した白色不透明フィルムも使用でき、特に限定されない。また、上記基材の任意の組み合わせによる積層体も使用できる。代表的な積層体の例として、セルロース繊維紙と合成紙或いはセルロース合成紙とプラスチックフィルムとの合成紙が挙げられる。本発明においては、市販の基材を用いることもでき、例えば、RCペーパー三菱製紙株製、商品名等が好ましい。なお、基材厚みは、熱転写受像シートに要求される強度や耐熱性等や、基材として採用した素材の材質に応じて、適宜変更可能であり、具体的に、基材の厚みは、50μm~1000μmの範囲内であることが好ましく、100μm~300μmの範囲内であることがより好ましい。中空層本発明における中空層は、熱転写による画像形成時に加えられた熱が、基材等への伝熱によって損失されることを防止できる中空性を有するものである。本発明では、中空層が少なくとも3層以上からなるものである。中空層の最下層は、中空粒子と、アクリル酸部位を有する樹脂と、色味剤とを含んでなる。また、中空層の最上層は、天然ゴムラテックス/メタクリル酸メチルグラフト重合エマルションを含んでなることが好ましい。このような構成で中空層を3層以上設けることで、最下層には色味調節機能を付与し、最上層には形成膜のひび割れ抑制機能を付与することができる。上記の色味剤としては、適当な色調を付与できるものであればどのようなものでもよいが、例えば、DISPERSERED60、DISPERSEVIOLET26、DISPERSEBLUE354等が挙げられる。このような色味剤を中空層の最下層に添加することで、紙の地色のばらつきがある場合でも、不具合なく地色の調整ができる。色味剤は非親水性であるため、水系分散液として中空層用塗布液に配合することが好ましい。例えば、水系分散液は、以下のような方法により調製することができる。まず、水系溶液と溶剤系溶液とを別々に調製する。本発明において、水系溶液とは、水を媒体とする溶液であり、溶剤系溶液とは、有機溶媒を媒体とする溶液である。水系溶液は、分散剤と水とを混合して得られる。水系溶液には、さらにゼラチンを加えてもよい。一方、溶剤系溶液は、色味剤と有機溶媒とを混合して得られる。分散剤が水に溶解しにくい場合には、溶剤系溶液に混合させておいてもよい。この溶剤系溶液を、水系溶液中に加えて、乳化させ、分散体を調製する。その後、分散体を30~60°Cに加温しながら減圧下で脱溶剤し、脱溶剤分の体積変化を純水の追添加により補正し、固形分を調製することで、水系分散液が得られる。本発明において、アクリル酸部位有する樹脂とは、アクリル酸またはメタクリル酸のモノマーの重合体もしくはその誘導体、アクリル酸またはメタクリル酸のモノマーと他のモノマーとの共重合体もしくはその誘導体を含むものである。他のモノマーとしては、例えば、芳香族炭化水素、アリール基含有化合物、アミド基含有化合物、および塩化ビニル等、好ましくは、スチレン、ベンジルスチレン、フェノキシエチルメタクリレート、アクリルアミド、およびメタクリルアミド等を挙げることができる。本発明においては、アルキルアクリレートまたはアルキルメタクリレートと、芳香族炭化水素、アリール基含有化合物、およびアミド基含有化合物からなる群から選択される少なくとも1種の他のモノマーとの共重合体もしくはその誘導体を用いることが特に好ましい。また、2種以上のアクリル系樹脂を混合して用いてもよい。上記の天然ゴムラテックス/メタクリル酸メチルグラフト重合エマルションは、天然ゴムラテックスに対して、50~80質量、好ましくは55~75質量のメタクリル酸メチルが付加されたものである。天然ゴムラテックスでは粘着性が強い上にエマルションの安定性が低く、安定な塗布液状態を維持し難い。そこで、メタクリル酸メチルを付加することで、粘着性が低減して作業性が上がり、塗布液も安定する。またメタクリル酸メチルが付加されているため分散染料の染着性が低く、他のラテックス材料と比べて滲み性を劣化させずに皮膜の屈曲性を維持することができる。メタクリル酸メチルの付加率を上記範囲内に調節することで、天然ゴムラテックスの性質が発現して塗布液の均質性が劣化するのを防ぎ、乾燥皮膜の洗浄性が低下して工程での適性が低下するのを防ぐことができる。さらに、形成膜の屈曲性を維持することによって、ひび割れを抑制することができる。天然ゴムラテックスへのメタクリル酸メチルの付加は、従来公知の方法により行うことができる。例えば、天然ゴムラテックスをメタクリル酸メチルでグラフト共重合を行う場合は、天然ゴムラテックスに乳化剤を加えて、窒素置換後、撹拌下でメタクリル酸メチルを加え、さらに開始剤を滴下しながらグラフト重合処理を行うことができる。乳化剤としては、アミン系界面活性剤や反応性界面活性剤が用いられる。グラフト重合用の開始剤については特に限定されないが、ベンゾイルパーオキシドやt-ブチルヒドロパーオキシド、クメンヒドロパーオキシドなどの過酸化物とアミンの組合せのごときレドックス系開始剤などが挙げられる。重合開始剤の添加量は、メタクリル酸メチルに対し0.001~2質量程度が好ましい。また、重合処理は窒素置換下に10~70°Cで2~100時間行うことが望ましい。本発明では、中空層が中空粒子を含むことにより、クッション性を備える。中空層のクッション性の程度は、熱転写受像シートの用途等に応じて適宜調整することができるものである。なお、中空層のクッション性の程度についても、例えば、中空層の厚みを変更することにより任意の範囲に調整することができる。中空層の厚みは、中空性、クッション性等を所望の程度に調整できる範囲内であれば特に限定されるものではないが、10μm~100μmの範囲内であることが好ましく、10μm~50μmの範囲内であることがより好ましい。また、中空層の密度は、例えば0.1g/cm3~0.8g/cm3の範囲内、なかでも0.2g/cm3~0.7g/cm3の範囲内であることが好ましい。本発明で用いる中空粒子の平均粒子径は、好ましくは0.1~10μm、より好ましくは0.3~5μmである。中空粒子の平均粒子径が、上記範囲程度であれば、断熱性およびクッション性を中空層に与えることができる。平均粒子径が小さすぎると、中空粒子の使用量が増えコストが高くなり、平均粒子径が大きすぎると、平滑な中空層を形成することが困難になるからである。また、中空粒子の平均中空率は、好ましくは20以上、より好ましくは30~80である。中空粒子の平均中空率が、上記範囲程度であれば、断熱性およびクッション性を中空層に与えることができる。さらに、樹脂等から構成される有機系中空粒子であってもよく、ガラス等から構成される無機系中空粒子であってもよい。また、上記中空粒子は、架橋中空粒子であってもよい。本発明においては、市販の中空粒子を用いることもでき、例えば、ローペイクHP-1055、ローペイクHP-91、ローペイクOP-84J、ローペイクウルトラおよびローペイクSEロームアンドハース株製、二ポールMH-5055日本ゼオン株、SX8782、SX866JSR株等が好ましい。好ましい態様では、中空層の全ての層は、ゼラチンをさらに含むものであり、その他の添加剤をさらに含んでもよい。各層の層間接着性を向上させることができる。特に、水系塗布および同時重層塗布方式により各層を形成する場合には、ゼラチンを用いることで、各塗布液の粘度を所望の範囲に調整し、所望の膜厚を得ることができる。受容層本発明における受容層は、熱転写による画像形成時に熱転写インクシートから転写される昇華性染料を受容するとともに、受容した昇華性染料を受容層に保持することで、受容層の面に画像を形成かつ維持することができる。受容層は、バインダー樹脂と、ワックス添加剤と、ウレタン会合型増粘剤とを含んでなることが好ましい。好ましい態様によれば、受容層は、離型剤や界面活性剤等を、各種目的に応じて含んでもよい。受容層に含有されるバインダー樹脂としては、アクリル系樹脂、塩化ビニル系樹脂、ポリエチレン、ポリプロピレン等のポリオレフィン系樹脂、ポリ塩化ビニル、塩化ビニル酢酸ビニル共重合体塩酢ビ系樹脂、ポリ塩化ビニリデン等のハロゲン化ポリマー、ポリ酢酸ビニル、ポリアクリル酸エステル等のビニルポリマー、ポリエチレンテレフタレート、ポリブチレンテレフタレート等のポリエステル系樹脂、ポリスチレン系樹脂、ポリアミド系樹脂、エチレンやプロピレン等のオレフィンと他のビニルモノマーとの共重合体系樹脂、アイオノマー、セルロースジアセテート等のセルロース系樹脂、ポリカーボネート等が挙げられる。特に、塩化ビニル系樹脂、ポリエステル系樹脂、およびアクリル系樹脂からなる群から選択される少なくとも1種を用いることが好ましい。受容層に含有されるワックス添加剤としては、カルナバワックスやパラフィンワックスが挙げられ、これらを単独で用いても、混合して用いてもよい。本発明において、カルナバワックスとは、天然のカルナバワックスならびにその精製物および誘導体を含み、添加剤等により改質されたものも含むものである。好ましい態様によれば、カルナバワックスの融点は80~90°Cであり、酸価は10mgKOH/g以下であり、けん化価は78~88mgKOH/gである。また、パラフィンワックスとは、天然のパラフィンワックスならびにその精製物および誘導体を含み、添加剤等により改質されたものも含むものである。パラフィンワックスの融点は、好ましくは40~105°Cであり、より好ましくは40~90°Cであり、さらに好ましくは40~75°Cである。受容層に含有されるウレタン会合型増粘剤は、固形分濃度が30の際に、B型粘度計を用いて、JISZ8803に準拠して、液温25°Cで測定した時の粘度が、好ましくは1000~100000mPasであり、より好ましくは2000~60000mPasであることが好ましい。さらに、粘度比が、下記式1:粘度比=V30,6/V30,601式中、V30,6はB型粘度計を用いて、JISZ8803に準拠して、液温25°Cで回転数6rpmの時の粘度mPa.sを示し、V30,60はB型粘度計を用いて、JISZ8803に準拠して、液温25°Cで回転数60rpmの時の粘度mPa.sを示すで表され、好ましくは2.0~5.0であり、より好ましくは2.0~4.5であることが好ましい。なお、この粘度比は、一般に、チキソトロピーインデックスTIと呼ばれ、タレ難さと相関する指標である。粘度および粘度比が上記範囲程度のウレタン会合型増粘剤を用いることで、受容層用塗布液にレベリング性の粘性を与え、面質を向上させるのと同時に、粒子の状態で存在しているバインダー同士を結着させ、膜を形成しているのに近い状態となり、画像印画時の熱融着を抑えることができる。ウレタン会合型増粘剤の含有量は、受容層のバインダー樹脂の固形分質量に対して、好ましくは5~20質量、より好ましくは6~15質量である。ウレタン会合型増粘剤の含有量が上記範囲内であれば、受容層の膜形成を十分にでき、画像印画時の熱融着を抑えることができる。本発明においては、市販のウレタン会合型増粘剤を用いることもでき、例えば、UH-450、UH-526、UH-530、UH-540、UH-550以上、ADEKA株製、SNシックナーA812サンノプコ株製等が好ましい。受容層に含有される離型剤としては、シリコーンオイル反応硬化型シリコーンを含む、リン酸エステル系可塑剤、およびフッ素系化合物を挙げることができ、特にシリコーンオイルが好ましい。シリコーンオイルとしては、ジメチルシリコーン等の各種の変性シリコーンを用いることができる。具体的には、アミノ変性シリコーン、エポキシ変性シリコーン、アルコール変性シリコーン、ビニル変性シリコーン、ウレタン変性シリコーン、ポリエステル変性シリコーン、ポリエーテル変性シリコーン、ポリエステル変性シリコーンオイル、アクリル変性シリコーン、アミド変性シリコーン等を用い、これらを混合したり、各種の反応を用いて重合させて用いることもできる。また、2種以上の離型剤を混合して用いてもよい。このような離型剤を用いることで、印画時に熱転写インクシートと熱転写受像シートの受容層との融着および印画感度低下などの問題を改善することができる。本発明においては、ポリエーテル変性シリコーン型の離型剤を用いることが特に好ましい。ポリエーテル変性シリコーン型の離型剤を2種以上用いてもよく、その他の離型剤と併用しても良い。本発明においては、市販の離型剤を用いることもでき、X22-3000TおよびKF410以上、信越化学工業株製等が挙げられる。このようなエポキシ変性シリコーンを用いることが、上記のバインダー樹脂との組み合わせの観点から好ましい。その他の層本発明の熱転写受像シートは、上記の層以外の他の層をさらに有してもよい。好ましい態様では、熱転写受像シートは、受容層側に、プライマー層、中間層、および離型層等のその他の層をさらに有することができる。また、受容層と反対側に、裏面層をさらに有することができる。プライマー層本発明におけるプライマー層は、中空層と受容層とを良好に接着する役割を有するとともに、高温高湿度環境下における、染料の中空層側への移行を防止して画像保存性を向上させる機能を有するものである。好ましい態様では、プライマー層は、中空粒子、樹脂、および親水性バインダーを含むものであり、樹脂としては、アクリル系樹脂を含むものが好ましい。プライマー層の厚みとしては特に限定されるものではないが、例えば1μm~40μmであることが好ましく、1μm~20μmがより好ましく、1μm~10μmがさらに好ましい。本発明において、アクリル系樹脂とは、アクリル酸またはメタクリル酸のモノマーの重合体もしくはその誘導体、アクリル酸エステルまたはメタクリル酸エステルのモノマーの重合体もしくはその誘導体、アクリル酸またはメタクリル酸のモノマーと他のモノマーとの共重合体もしくはその誘導体、およびアクリル酸エステルまたはメタクリル酸エステルのモノマーと他のモノマーとの共重合体もしくはその誘導体を含むものである。本発明の好ましい態様によれば、アクリル系樹脂は、アクリル酸エステルまたはメタクリル酸エステルのモノマーと他のモノマーとの共重合体もしくはその誘導体であるのが好ましい。アクリル酸エステルまたはメタクリル酸エステルのモノマーとしては、例えば、アルキルアクリレートおよびアルキルメタクリレート等、好ましくは、メチルアクリレート、メチルメタクリレート、エチルアクリレート、エチルメタクリレート、ブチルアクリレート、ブチルメタクリレート、ラウリルアクリレート、およびラウリルメタクリレート等を挙げることができる。他のモノマーとしては、例えば、芳香族炭化水素、アリール基含有化合物、アミド基含有化合物、および塩化ビニル等、好ましくは、スチレン、ベンジルスチレン、フェノキシエチルメタクリレート、アクリルアミド、およびメタクリルアミド等を挙げることができる。本発明においては、アルキルアクリレートまたはアルキルメタクリレートと、芳香族炭化水素、アリール基含有化合物、およびアミド基含有化合物からなる群から選択される少なくとも1種の他のモノマーとの共重合体もしくはその誘導体を用いることが特に好ましい。上記のようなモノマーを共重合させることで、濃度および離型性を向上させることができる。なお、2種以上のアクリル系樹脂を混合して用いてもよい。本発明の好ましい態様によれば、上記のプライマー層等に含まれる親水性バインダーとしては、ゼラチンおよびその誘導体、ポリビニルアルコール、ポリエチレンオイキサイド、ポリビニルピロリドン、プルラン、カルボキシメチルセルロース、ヒドロキシエチルセルロース、デキストラン、デキストリン、ポリアクリル酸およびその塩、寒天、κ-カラギーナン、λ-カラギーナン、ι-カラギーナン、カゼイン、キサンテンガム、ローカストビーンガム、アルギン酸、ならびにアラビアゴムを挙げることができ、特にゼラチンが好ましい。このような親水性バインダーを用いることで、各層の層間接着性を向上させることができる。特に、水系塗布および同時重層塗布方式により各層を形成する場合には、ゼラチンを用いることで、各塗布液の粘度を所望の範囲に調整し、所望の膜厚を得ることができる。本発明においては、市販のゼラチンを用いることもでき、例えば、RR、R、CLV、およびG1236新田ゼラチン株製等が好ましい。中間層本発明においては、中空層とプライマー層の間やプライマー層と受容層の間に少なくとも1層の中間層を設けてもよい。中間層を設けることで、耐溶剤、高温/高湿下での画像保存時の染料拡散バリア、層間接着、白色付与、基材のギラつき感/ムラの隠蔽、および帯電防止等の機能を付加するこができる。中間層の形成手段としては公知の手段を用いることができ、例えば、中間層に、蛍光増白剤、無機微粒子、中空微粒子、および導電性フィラーやポリアニリンスルホン酸のような有機導電材等を添加する方法が挙げられる。離型層本発明においては、上記の離型剤を受容層に添加せず、受容層上に別途離型層として設けても良い。裏面層本発明における裏面層は、インクジェット方式やドットインパクト方式、筆記具等で使用するインキの定着性を有しており、記録部のにじみが生じ難く速乾性に優れたバックプリントを可能とするバックプリント適性を向上させるものである。さらに、以下に示す受像紙裏面としての基本特性を有するものでもある。1.受容層面と重ね合わせた際に、温度や加重をかけて保存しても貼り付きブロッキングを生じない。2.誤って受像紙の表裏面を逆にしてプリンターに装着し、熱転写シートと重ね合わせて熱転写を行った場合であっても、熱転写シートと貼り付いてプリンター内で詰まる事が無く、印字物が排出される裏面離型性を有している。3.受容層面と擦れても受容層面を傷付けず、また、裏面層からの粒子成分の脱落粉落ちを生じない。また、裏面層は、バインダー樹脂および無機微粒子を含むことが好ましく、その他の添加剤、例えば、消泡剤や帯電防止剤等を裏面層に適宜添加することができる。近年では環境配慮の観点から水系塗布方式が好まれているが、本発明の裏面層は、水系塗布方式で受容層を形成した受像紙の裏面として特に好適に用いることができる。裏面層に含有されるバインダー樹脂は、スチレンアクリル樹脂、ポリエステル樹脂、ポリウレタン樹脂、およびアクリル樹脂からなる群から選択される少なくとも1種である。このようなバインダー樹脂を用いることで、基材への接着性が良好であり、かつ、良好なバックプリント適性を持たせることが可能になる。本発明においては、市販のバインダー樹脂を用いることもでき、バイロナールMD1500東洋紡績株製、プラスコートZ690以上、互応化学工業株製、スーパーフレックス130第一工業製薬株製等が好ましい。裏面層に含有される無機微粒子は、コロイダルアルミナ、コロイダルシリカ、およびシリカ粒子からなる群から選択される少なくとも1種である。このような無機微粒子を用いることで、バックプリント適性を向上させ、ブロッキングを防止することができる。本発明において、裏面層の塗布量は特に限定されるものではないが、塗布量は乾燥後0.1g/m2~3.0g/m2の範囲内であることが好ましく、0.3g/m2~1.5g/m2の範囲内であることがより好ましい。塗布量が上記範囲程度であれば、十分なバックプリント適性が得られる。熱転写受像シートの製造方法本発明の熱転写受像シートの製造には、公知の製造方法を用いることができる。熱転写受像シートの各層の塗布には、ロールコート、バーコート、グラビアコート、グラビアリバースコート、ダイコート、スライドコート、およびカーテンコート等の公知の方法を用いることができる。本発明においては、受容層を有する面側において、中空層から受容層間を構成する全ての層を、水系塗布により形成することが好ましい。熱転写インクシート本発明の熱転写受像シートと共に用いる熱転写インクシートは、基材シートの一方の面に熱転写性色材層が設けられており、基材シートの他方の面に耐熱滑性層が設けられている層構成を有するものがよい。以下、熱転写インクシートを構成する各層について説明する。基材シート本発明に用いられる熱転写インクシートを構成する基材シートの材料は、従来公知のものを使用することができ、また、それ以外のものであっても、ある程度の耐熱性と強度とを有していれば使用することができる。例えば、ポリエチレンテレフタレート、ポリエステル、ポリプロピレン、ポリカーボネート、ポリエチレン、ポリスチレン、ポリビニルアルコール、ポリ塩化ビニル、ポリ塩化ビニリデン、ポリイミド、ナイロン、酢酸セルロース、アイオノマー等の樹脂フィルム、コンデンサー紙、パラフィン紙等の紙類、不織布等が挙げられる。これらを単独で使用してもよいし、これらを任意に組み合わせた積層体を使用してもよい。これらの中でも、薄膜化可能で安価な汎用性プラスチックであるポリエチレンテレフタレートが好ましい。基材シートの厚さは、強度、耐熱性等が適切になるように材料に応じて適宜選択することができるが、通常は0.5~50μm程度が好ましく、より好ましくは1~20μm、さらに好ましくは1~10μmである。基材シートは、隣接する層との接着性を向上させるため、表面処理が施されていてもよい。上記表面処理としては、コロナ放電処理、火炎処理、オゾン処理、紫外線処理、放射線処理、粗面化処理、化学薬品処理、プラズマ処理、およびグラフト化処理等の、公知の樹脂表面改質技術を適用することができる。上記表面処理は、1種のみ施されてもよいし、2種以上施されてもよい。さらに、上記基材シートの接着処理として、基材シート上に接着層を塗工して形成することも可能である。接着層は、例えば、以下の有機材料および無機材料から形成することができる。上記有機材料としては、ポリエステル系樹脂、ポリアクリル酸エステル系樹脂、ポリ酢酸ビニル系樹脂、ポリウレタン系樹脂、スチレンアクリレート系樹脂、ポリアクリルアミド系樹脂、ポリアミド系樹脂、ポリエーテル系樹脂、ポリスチレン系樹脂、ポリエチレン系樹脂、ポリプロピレン系樹脂、ポリ塩化ビニル樹脂やポリビニルアルコール樹脂、ポリビニルピロリドンおよびその変性体等のビニル系樹脂、ならびにポリビニルアセトアセタールやポリビニルブチラール等のポリビニルアセタール系樹脂等が挙げられる。上記無機材料としては、シリカコロイダルシリカ、アルミナあるいはアルミナ水和物アルミナゾル、コロイダルアルミナ、カチオン性アルミニウム酸化物またはその水和物、疑ベークマイト等、珪酸アルミニウム、珪酸マグネシウム、炭酸マグネシウム、酸化マグネシウム、および酸化チタン等のコロイド状無機顔料超微粒子等が挙げられる。また、上記の表面処理として、プラスチックフィルムを延伸処理して製造する場合、未延伸フィルムにプライマー液を塗布し、その後に延伸処理して行うこともできるプライマー処理。熱転写性色材層本発明に用いられる熱転写インクシートは、基材シートの一方の面に熱転写性色材層が設けられている。熱転写インクシートが昇華型熱転写インクシートの場合には、熱転写性色材層として昇華性染料を含有する層を形成し、熱溶融型熱転写インクシートの場合には、着色剤を含む熱溶融組成物からなる熱溶融性のインクを含有する層を形成する。なお、昇華性染料を含有する層領域と、着色剤を含む熱溶融組成物からなる熱溶融性のインクを含有する層領域と、を連続した1枚の基材シート上に面順次に設けてもよい。熱転写性色材層の材料は、従来公知の染料を使用することができるが、印画材料として良好な特性を有するもの、例えば、十分な着色濃度を有し、光、熱、温度等により変褪色しないものが好ましい。例えば、赤色染料としては、MSRedG三井東圧化学社製、MacrolexRedVioletRバイエル社製、CeresRed7Bバイエル社製、SamaronRedF3BS三菱化学社製等が、黄色染料としては、ホロンブリリアントイエロー6GLクラリアント社製、PTY-52三菱化成社製、マクロレックスイエロー6Gバイエル社製等が、青色染料としては、カヤセットブルー714日本化薬社製、ワクソリンブルーAP-FWICI社製、ホロンブリリアントブルーS-Rサンド社製、MSブルー100三井東圧化学社製等が挙げられる。上記染料を担持するためのバインダー樹脂としては、例えば、エチルセルロース樹脂、ヒドロキシエチルセルロース樹脂、エチルヒドロキシセルロース樹脂、メチルセルロース樹脂、酢酸セルロース樹脂等のセルロース系樹脂、ポリビニルアルコール樹脂、ポリ酢酸ビニル樹脂、ポリビニルブチラール樹脂、ポリビニルアセタール樹脂、ポリビニルピロリドン等のビニル系樹脂、ポリメタアクリレート、ポリメタアクリルアミド等のアクリル系樹脂、ポリウレタン系樹脂、ポリアミド系樹脂、およびポリエステル系樹脂等が挙げられる。これらの中でも、セルロース系、ビニル系、アクリル系、ポリウレタン系、ポリエステル系等の樹脂が耐熱性、染料の移行性等の点から好ましい。熱転写性色材層の形成方法としては、例えば、以下の方法が挙げられる。上記染料およびバインダー樹脂に、必要に応じて離型剤等の添加剤を加え、トルエン、メチルエチルケトン等の適当な有機溶剤に溶解させ、あるいは、水に分散させ、得られた熱転写性色材層用塗布液溶解液または分散液を、例えば、グラビア印刷法、グラビア版を用いたリバースロールコーティング法、ロールコーター、バーコーター等の形成手段により、基材シートの一方の面に塗布し、乾燥させることにより形成することができる。熱転写性色材層は、厚みが0.2~5.0μm程度であり、また、熱転写性色材層中の昇華性染料の含有量は、5~90質量、好ましくは5~70質量であることが好ましい。保護層本発明に用いられる熱転写インクシートは、熱転写性色材層と同一面側に面順次で保護層を設けてもよい。熱転写受像シートに色材を転写した後、この保護層を転写して画像を被覆することにより、画像を光、ガス、液体、擦過等から保護することができる。保護層として接着層、剥離層、離型層、または、下引き層等のその他の層を設けてなるものであってもよい。耐熱滑性層耐熱滑性層は、主に耐熱性樹脂からなるものである。耐熱性樹脂としては、特に限定されず、例えば、ポリビニルブチラール樹脂、ポリビニルアセトアセタール樹脂、ポリエステル樹脂、塩化ビニル-酢酸ビニル共重合体樹脂、ポリエーテル樹脂、ポリブタジエン樹脂、スチレン-ブタジエン共重合体樹脂、アクリルポリオール、ポリウレタンアクリレート、ポリエステルアクリレート、ポリエーテルアクリレート、エポキシアクリレート、ウレタンまたはエポキシのプレポリマー、ニトロセルロース樹脂、セルロースナイトレート樹脂、セルロースアセテートプロピオネート樹脂、セルロースアセテートブチレート樹脂、セルロースアセテート-ヒドロジエンフタレート樹脂、酢酸セルロース樹脂、芳香族ポリアミド樹脂、ポリイミド樹脂、ポリアミドイミド樹脂、ポリカーボネート樹脂、および塩素化ポリオレフィン樹脂等が挙げられる。耐熱滑性層は、上記耐熱性樹脂に加え、滑り性付与剤、架橋剤、離型剤、有機粉末、無機粉末等の添加剤を配合してなるものであってもよい。耐熱滑性層は、一般に、上述の耐熱性樹脂、並びに、所望により添加する上記滑り性付与剤および添加剤を溶剤中に加えて、各成分を溶解または分散させて耐熱滑性層塗布液を調製した後、該耐熱滑性層塗布液を基材の上に塗工し、乾燥させて形成することができる。上記耐熱滑性層塗布液における溶剤としては、上述の染料インキにおける溶剤と同様のものを使用することができる。耐熱滑性層塗布液の塗工法としては、例えば、ワイヤーバーコーティング、グラビア印刷法、スクリーン印刷法、グラビア版を用いたリバースロールコーティング法等が挙げられるが、なかでもグラビアコーティングが好ましい。耐熱滑性層塗布液は、乾燥塗布量が好ましくは0.1~3g/m2、より好ましくは1.5g/m2以下となるよう塗布すればよい。画像形成方法本発明の熱転写受像シートを用いる画像形成方法においては、熱転写受像シートと、熱拡散性色素を含有する熱転写インクシートとを重ね合わせて、記録信号に応じて加熱することにより、該熱転写インクシートが含有する熱拡散性色素を、該熱転写受像シートに転写することにより画像形成することできる。このような画像形成方法で用いることのできる熱転写記録装置としては、公知のものを用いることができ、特に限定されない。本発明においては、市販の熱転写記録装置を用いることができ、例えば、昇華型熱転写プリンターALTECHADS社製、型式:MEGAPIXELIIIが挙げられる。以下に、実施例と比較例を挙げて本発明をさらに具体的に説明するが、本発明は以下の実施例に限定解釈されるものではない。なお、表記の質量部は固形分で記載し、必要に応じて純水にて希釈した。実施例1熱転写受像シート1の作製基材シートとしてRCペーパー三菱製紙株製を用い、下記組成の中空層A下層用塗布液1、中空層B中層用塗布液1、中空層C上層用塗布液1、および受容層用塗布液1を40°Cにそれぞれ加熱し、スライドコーティングを用いて、乾燥時の厚みがそれぞれ3μm、3μm、4μm、3μmとなるように塗布し、5°Cにて30秒間冷却した後、40°Cにて2分間乾燥し、熱転写受像シート1層構成:基材/中空層/受容層を得た。中空層A下層用塗布液1の組成中空粒子体積平均粒径:0.4μm、平均中空率:45、ロームアンドハース株製、商品名:ローペイクST55質量部色味剤分散液15質量部バインダー樹脂アクリル樹脂、新中村化学工業株製、商品名:ニューコートKT-103010質量部バインダー樹脂スチレンアクリルアクリル酸樹脂、BASFジャパン株製、商品名:ジョンクリル62J10質量部なお、塗布液を純水で希釈して、固形分は15に調整した。中空層B中層用塗布液1の組成中空粒子体積平均粒径:0.4μm、平均中空率:45、ロームアンドハース株製、商品名:ローペイクST60質量部ゼラチン新田ゼラチン株製、商品名:G123628質量部バインダー樹脂アクリル樹脂、新中村化学工業株製、商品名:ニューコートKT-10305質量部バインダー樹脂スチレンアクリルアクリル酸樹脂、BASFジャパン株製、商品名:ジョンクリル62J8質量部SWCジオクチルスルホコハク酸、第一工業製薬株製0.2質量部なお、塗布液を純水で希釈して、固形分は19に調整した。中空層C上層用塗布液1の組成中空粒子体積平均粒径:0.3μm、平均中空率:39、ロームアンドハース株製、商品名:OA-3970質量部ゼラチン新田ゼラチン株製、商品名:G123618質量部蛍光増白剤昭和化学株製、商品名:WN-14質量部バインダー樹脂天然ゴムラテックス/メタクリル酸メチルグラフト重合エマルション、メタクリル酸メチルが67付加、レヂテックス株製、商品名:レヂテックスMG-675質量部バインダー樹脂スチレンアクリルアクリル酸樹脂、BASFジャパン株製、商品名:ジョンクリル62J3質量部SWCジオクチルスルホコハク酸、第一工業製薬株製0.2質量部なお、塗布液を純水で希釈して、固形分は22に調整した。受容層用塗布液1の組成バインダー樹脂1100質量部離型剤シリコーン分散液11質量部エポキシ架橋剤ナガセケムテックス株製、商品名:デナコールEX5125質量部ワックス添加剤カルナバワックス、中京油脂株製、商品名:セロゾール5247質量部増粘剤ADEKA株製、商品名:UH-5264.5質量部増粘剤ADEKA株製、商品名:UH-5404.5質量部SWCジオクチルスルホコハク酸、第一工業製薬株製3質量部なお、塗布液を純水で希釈して、固形分は20に調整した。バインダー樹脂1の調製受容層用塗布液1で用いたバインダー樹脂1は、以下のように調製した。2.5Lオートクレーブ中に脱イオン水600g、塩化ビニル単量体438.8g全仕込み単量体に対して97.5質量、過硫酸カリウム2.25gを仕込んだ。この反応混合物を撹拌翼で回転数120rpmを維持するように撹拌し、反応混合物の温度を60°Cに上げて重合を開始した。グリシジルメタクリレート11.2g全仕込み単量体に対して2.5質量を、重合開始~4hr後まで2.8g/hrで連続添加し、重合圧が60°Cにおける塩化ビニル単量体の飽和蒸気圧から0.6MPa降下した時に重合を停止して、塩化ビニル系樹脂ラテックスを得た。受容層用塗布液1で用いたシリコーン分散液は、以下のように分散させて、水系分散液を調製した。まず、下記の組成となるように、水系溶液1および溶剤系溶液1を調製した。この水系溶液1と溶剤系溶液1とを、混合撹拌した後、ホモジナイザーを用いて分散を行い、分散体を調製した。その後、分散体を30~60°Cに加温しながら減圧下で脱溶剤し、脱溶剤分の体積変化を純水の追添加により補正し、固形分が18になるように調製して、水系分散液を得た。水系溶液1の組成トリイソプロピルナフタレンスルフォン酸Na塩分散剤、固形分1010質量部純水56質量部溶剤系溶液1の組成シリコーン信越化学工業株製、商品名:X-22-3000T11質量部シリコーン信越化学工業株製、商品名:KF-4106質量部酢酸エチル17質量部中空層A下層用塗布液1で用いた色味剤分散液1は、以下のように分散させて、水系分散液を調製した。まず、下記の組成となるように、水系溶液2および溶剤系溶液2を調製した。この水系溶液2と溶剤系溶液2とを、混合撹拌した後、ホモジナイザーを用いて分散を行い、分散体を調製した。その後、分散体を30~60°Cに加温しながら減圧下で脱溶剤し、脱溶剤分の体積変化を純水の追添加により補正し、固形分が18になるように調製して、水系分散液を得た。水系溶液2の組成トリイソプロピルナフタレンスルフォン酸Na塩分散剤、固形分1012質量部ゼラチン新田ゼラチン株製、商品名:G123667質量部純水500質量部溶剤系溶液2の組成バインダー兼紫外線吸収剤チバスペシャリティケミカルズ株製、商品名:TINUVIN113027質量部分散染料DISPERSERED600.05質量部分散染料DISPERSEVIOLET260.10質量部分散染料DISPERSEBLUE3540.05質量部酢酸エチル73質量部受容層用塗布液1で用いた増粘剤の詳細を表1に示す。なお、表中の粘度とは、B型粘度計形式:BL東京計器株を用いて、JISZ8803に準拠して、液温25°Cで測定した時の粘度である。表中の粘度比とは、下記式1:粘度比=V30,6/V30,601式中、V30,6はB型粘度計形式:BL東京計器株を用いて、JISZ8803に準拠して、液温25°Cで回転数6rpmの時の粘度mPa.sを示し、V30,60はB型粘度計を用いて、JISZ8803に準拠して、液温25°Cで回転数60rpmの時の粘度mPa.sを示すで表される値である。実施例2熱転写受像シート2の作製中空層A下層用塗布液の組成を下記のとおりにした以外は、実施例1と同様にして熱転写受像シート2を作製した。中空層A下層用塗布液2の組成中空粒子体積平均粒径:0.4μm、平均中空率:45、ロームアンドハース株製、商品名:ローペイクST55質量部色味剤分散液125質量部バインダー樹脂アクリル樹脂、新中村化学工業株製、商品名:ニューコートKT-103010質量部バインダー樹脂メタクリル酸エステルアクリル酸樹脂、新中村化学工業株製、商品名:NKJ-30010質量部なお、塗布液を純水で希釈して、固形分は15に調整した。実施例3熱転写受像シート3の作製中空層A下層用塗布液の組成を下記のとおりにした以外は、実施例1と同様にして熱転写受像シート3を作製した。中空層A下層用塗布液3の組成中空粒子体積平均粒径:0.4μm、平均中空率:45、ロームアンドハース株製、商品名:ローペイクST55質量部色味剤分散液125質量部バインダー樹脂スチレンアクリルアクリル酸樹脂、BASFジャパン株製、商品名:ジョンクリル62J20質量部なお、塗布液を純水で希釈して、固形分は15に調整した。実施例4熱転写受像シート4の作製受容層用塗布液の組成を下記のとおりにした以外は、実施例1と同様にして熱転写受像シート4を作製した。受容層用塗布液2の組成バインダー樹脂1100質量部離型剤シリコーン分散液11質量部エポキシ架橋剤ナガセケムテックス株製、商品名:デナコールEX5125質量部ワックス添加剤パラフィンワックス、中京油脂株製、商品名:トラソルPF607質量部増粘剤ADEKA株製、商品名:UH-5266質量部SWCジオクチルスルホコハク酸、第一工業製薬株製3質量部なお、塗布液を純水で希釈して、固形分は25に調整した。実施例5熱転写受像シート5の作製受容層用塗布液の組成を下記のとおりにした以外は、実施例1と同様にして熱転写受像シート5を作製した。受容層用塗布液3の組成バインダー樹脂1100質量部離型剤シリコーン分散液11質量部エポキシ架橋剤ナガセケムテックス株製、商品名:デナコールEX5125質量部ワックス添加剤カルナバワックス、中京油脂株製、商品名:セロゾール5247質量部増粘剤ADEKA株製、商品名:UH-5266質量部SWCジオクチルスルホコハク酸、第一工業製薬株製3質量部なお、塗布液を純水で希釈して、固形分は25に調整した。実施例6熱転写受像シート6の作製受容層用塗布液の組成を下記のとおりにした以外は、実施例1と同様にして熱転写受像シート6を作製した。受容層用塗布液4の組成バインダー樹脂1100質量部離型剤シリコーン分散液11質量部エポキシ架橋剤ナガセケムテックス株製、商品名:デナコールEX5215質量部ワックス添加剤カルナバワックス、中京油脂株製、商品名:セロゾール5247質量部増粘剤ADEKA株製、商品名:UH-5266質量部SWCジオクチルスルホコハク酸、第一工業製薬株製3質量部なお、塗布液を純水で希釈して、固形分は25に調整した。比較例1熱転写受像シート7の作製中空層A下層用塗布液の組成を下記のとおりにした以外は、実施例1と同様にして熱転写受像シート7を作製した。中空層A下層用塗布液4の組成色味剤分散液125質量部バインダー樹脂アクリル樹脂、新中村化学工業株製、商品名:ニューコートKT-103010質量部バインダー樹脂スチレンアクリルアクリル酸樹脂、BASFジャパン株製、商品名:ジョンクリル62J10質量部なお、塗布液を純水で希釈して、固形分は15に調整した。比較例2熱転写受像シート8の作製中空層A下層用塗布液の組成を下記のとおりにした以外は、実施例1と同様にして熱転写受像シート8を作製した。中空層A下層用塗布液5の組成中空粒子体積平均粒径:0.4μm、平均中空率:45、ロームアンドハース株製、商品名:ローペイクST55質量部色味剤分散液125質量部なお、塗布液を純水で希釈して、固形分は15に調整した。比較例3熱転写受像シート9の作製中空層A下層用塗布液の組成を下記のとおりにした以外は、実施例1と同様にして熱転写受像シート9を作製した。中空層A下層用塗布液6の組成中空粒子体積平均粒径:0.4μm、平均中空率:45、ロームアンドハース株製、商品名:ローペイクST55質量部色味剤分散液125質量部バインダー樹脂日信化学工業株製、商品名:ビニブラン27820質量部なお、塗布液を純水で希釈して、固形分は15に調整した。比較例4熱転写受像シート10の作製中空層A下層用塗布液の組成を下記のとおりにした以外は、実施例1と同様にして熱転写受像シート10を作製した。中空層A下層用塗布液7の組成中空粒子体積平均粒径:0.4μm、平均中空率:45、ロームアンドハース株製、商品名:ローペイクST55質量部色味剤分散液225質量部バインダー樹脂アクリル樹脂、新中村化学工業株製、商品名:ニューコートKT-103010質量部バインダー樹脂スチレンアクリルアクリル酸樹脂、BASFジャパン株製、商品名:ジョンクリル62J10質量部なお、塗布液を純水で希釈して、固形分は15に調整した。中空層A下層用塗布液7で用いた色味材分散液2は、下記の組成とした以外は、色味材分散液1と同様に水系分散液を調製した。水系溶液2の組成トリイソプロピルナフタレンスルフォン酸Na塩分散剤、固形分1011質量部ゼラチン新田ゼラチン株製、商品名:G123667質量部純水470質量部溶剤系溶液2の組成バインダー兼紫外線吸収剤チバスペシャリティケミカルズ株製、商品名:TINUVIN113027質量部酢酸エチル73質量部熱転写受像シートの評価上記で作製した熱転写受像シートについて、1画像濃度評価、2画像保存性評価、および3離型性評価を行った。1画像濃度評価上記で作製した熱転写受像シートに、昇華型熱転写プリンターALTECHADS社製、型式:MEGAPIXELIIIと、インクリボンメガピクセルIII用、アルテックエーディーエス株純正品とを使用して、RGB値が15×nn=0~17の18階調グラデーション画像を印画し、光学濃度計グレタグマクベス社製spectrolinoAnsi-A、D65による光学反射濃度が最大となる値を測定し、ブラックのOD値光学的濃度を示した。また、同様に、11階調グラデーション画像を印画し、ブラックのOD値光学的濃度を示した。2面質評価上記で作製した熱転写受像シートを目視観察することにより、下記の基準で判断した。評価基準○:塗布面質にムラが全く認められなかった。△:一見するとムラが認められないが、近接してみるとややムラが認められた。×:一見して印画ムラが認められた。3画像保存性評価上記で作製した熱転写受像シートに、昇華型熱転写プリンターALTECHADS社製、型式:MEGAPIXELIIIを用いて、0.5mm巾の直線画像黒色を印画し、印画物を60°CFree環境および40°C90RH環境に一週間保存したものの画像にじみを目視にて官能評価した。評価基準5:にじんでいなかった。4:よく見ると少し線がにじんでいた。3:はっきりと線がにじんでいた。2:にじみで線がぼやけた。1:線が完全ににじみ、元が線だと確認できなかった。4白色度評価上記で作製した熱転写受像シートに、昇華型熱転写プリンターALTECHADS社製、型式:MEGAPIXELIIIと、インクリボンメガピクセルIII用、アルテックエーディーエス株純正品とを使用して、白ベタ画像を印画した。得られた印画物について、目視評価を行った。評価基準○:見た目黄色味がかっておらず、白かった△:見た目黄色味がかっているが、問題ないレベルであった×:見た目が黄色かった。上記の各評価の結果を表2に示す。本発明の組成を満たす実施例1~6の熱転写受像シートは、比較例1~4の熱転写受像シートと比較して、画像濃度、画像保存性、および離型性等の各種性能に優れていることがわかる。"